"表面に複数の溝が並設された光透過部と、前記光透過部の前記溝内に形成された光吸収部とを備えてなるルーバーシートであって、前記光透過部が、ビスマス化合物を触媒として重合された光硬化型プレポリマーと、アシルフォスフィンオキサイド系光重合開始剤とを含んでなる光透過部形成用組成物が硬化してなるものである、ルーバーシート。前記アシルフォスフィンオキサイド系光重合開始剤が、モノアシルフォスフィンオキサイドおよび/またはビスアシルフォスフィンオキサイドである、請求項1に記載のルーバーシート。前記モノアシルフォスフィンオキサイドが、2,4,6-トリメチルベンゾイルジフェニルフォスフィンオキサイド、2,6-ジメトキシベンゾイルジフェニルフォスフィンオキサイド、2,6-ジクロロベンゾイルジフェニルフォスフィンオキサイド、2,4,6-トリメチルベンゾイルフェニルフォスフィン酸メチルエステル、2-メチルベンゾイルジフェニルフォスフィンオキサイド、およびピバロイルフェニルフォスフィン酸イソプロピルエステルからなる群から選択される少なくとも1種である、請求項2に記載のルーバーシート。前記ビスアシルフォスフィンオキサイドが、ビス-2,6-ジクロロベンゾイルフェニルフォスフィンオキサイド、ビス-2,6-ジクロロベンゾイル-2,5-ジメチルフェニルフォスフィンオキサイド、ビス-2,6-ジクロロベンゾイル-4-プロピルフェニルフォスフィンオキサイド、ビス-2,6-ジクロロベンゾイル-1-ナフチルフォスフィンオキサイド、ビス-2,6-ジメトキシベンゾイルフェニルフォスフィンオキサイド、ビス-2,6-ジメトキシベンゾイル-2,4,4-トリメチルペンチルフォスフィンオキサイド、ビス-2,6-ジメトキシベンゾイル-2,5-ジメチルフェニルフォスフィンオキサイド、ビス-2,4,6-トリメチルベンゾイルフェニルフォスフィンオキサイド、および2,5,6-トリメチルベンゾイル-2,4,4-トリメチルペンチルフォスフィンオキサイドからなる群から選択される少なくとも1種である、請求項2または3に記載のルーバーシート。前記光硬化性プレポリマーが、ウレタンアクリレート系オリゴマーである、請求項1~4のいずれか一項に記載のルーバーシート。前記ウレタンアクリレート系オリゴマーが、前記ビスマス化合物を触媒として、ポリイソシアネート系化合物とポリオール系化合物とが重合してなるものである、請求項5に記載のルーバーシート。前記ビスマス化合物が、有機カルボン酸ビスマスである、請求項1~6のいずれか一項に記載のルーバーシート。前記有機カルボン酸ビスマスが、ビスマストリアセテート、ビスマストリプロピオネート、ビスマストリヘプタノエート、ビスマストリオクタノエート、ビスマストリ2-エチルヘキサノエート、ビスマストリネオデカネノエート、ビスマストリバーサテート、ビスマストリラウレート、ビスマストリオレート、およびビスマストリステアレートからなる群から選択される少なくとも1種である、請求項7に記載のルーバーシート。前記ルーバーシートが、前記光透過部の映像光射出側に、紫外線吸収層を含まないものである、請求項1~8のいずれか一項に記載のルーバーシート。請求項1~9のいずれか一項に記載のルーバーシートと、前記ルーバーシートの映像光出射側に、アンチグレア層、反射防止層、帯電防止層、ハードコート層、および防汚層からなる群から選択される少なくとも1種の機能層とを備えてなる、光学シート。請求項10に記載の光学シートと、表示部とを備えてなる、画像表示装置。従来の光学シートでは、ルーバーシートと、映像光射出側に設けられた反射防止層等の機能層との間には、透明樹脂層や粘着層等が幾層も設けられていた。本発明者らは、透明樹脂層や粘着層等をできる限り減らすことで、コスト低減や製造工程の簡略化を図ることができることを知見した。しかし、紫外線遮断効果を有する粘着層を除いた結果、ルーバーシートの光透過部に到達する外光主に紫外線の影響で、光透過部中に異物が発生するという新たな問題を知見した。本発明は、上記の背景技術および新たに知見した問題に鑑みてなされたものであり、その目的は、光照射によって光透過部中に異物が発生しない、耐光性を向上させたルーバーシートを提供することにある。また、本発明の目的は、このような耐光性を向上させたルーバーシートを備えた光学シートを提供することにある。本発明者らは上記課題を解決するため、鋭意検討した結果、ビスマス化合物を触媒として重合された光硬化型プレポリマーと、アシルフォスフィンオキサイド系光重合開始剤とを含んでなる光透過部形成用組成物を硬化させて、ルーバーシートの光透過部を形成することで、上記課題を解決できることを知見した。本発明は、かかる知見に基づいて完成されたものである。すなわち、本発明の一態様によれば、表面に複数の溝が並設された光透過部と、該光透過部の該溝内に形成された光吸収部とを備えてなるルーバーシートであって、該光透過部が、ビスマス化合物を触媒として重合された光硬化型プレポリマーと、アシルフォスフィンオキサイド系光重合開始剤とを含んでなる光透過部形成用組成物が硬化してなるものである、ルーバーシートが提供される。本発明の態様においては、アシルフォスフィンオキサイド系光重合開始剤が、モノアシルフォスフィンオキサイドおよび/またはビスアシルフォスフィンオキサイドであることが好ましい。本発明の態様においては、該モノアシルフォスフィンオキサイドが、2,4,6-トリメチルベンゾイルジフェニルフォスフィンオキサイド、2,6-ジメトキシベンゾイルジフェニルフォスフィンオキサイド、2,6-ジクロロベンゾイルジフェニルフォスフィンオキサイド、2,4,6-トリメチルベンゾイルフェニルフォスフィン酸メチルエステル、2-メチルベンゾイルジフェニルフォスフィンオキサイド、およびピバロイルフェニルフォスフィン酸イソプロピルエステルからなる群から選択される少なくとも1種であることが好ましい。本発明の態様においては、該ビスアシルフォスフィンオキサイドが、ビス-2,6-ジクロロベンゾイルフェニルフォスフィンオキサイド、ビス-2,6-ジクロロベンゾイル-2,5-ジメチルフェニルフォスフィンオキサイド、ビス-2,6-ジクロロベンゾイル-4-プロピルフェニルフォスフィンオキサイド、ビス-2,6-ジクロロベンゾイル-1-ナフチルフォスフィンオキサイド、ビス-2,6-ジメトキシベンゾイルフェニルフォスフィンオキサイド、ビス-2,6-ジメトキシベンゾイル-2,4,4-トリメチルペンチルフォスフィンオキサイド、ビス-2,6-ジメトキシベンゾイル-2,5-ジメチルフェニルフォスフィンオキサイド、ビス-2,4,6-トリメチルベンゾイルフェニルフォスフィンオキサイド、および2,5,6-トリメチルベンゾイル-2,4,4-トリメチルペンチルフォスフィンオキサイドからなる群から選択される少なくとも1種であることが好ましい。本発明の態様においては、該光硬化性プレポリマーが、ウレタンアクリレート系オリゴマーであることが好ましい。本発明の態様においては、該ウレタンアクリレート系オリゴマーが、該ビスマス化合物を触媒として、ポリイソシアネート系化合物とポリオール系化合物とが重合してなるものであることが好ましい。本発明の態様においては、該ビスマス化合物が、有機カルボン酸ビスマスであることが好ましい。本発明の態様においては、該有機カルボン酸ビスマスが、ビスマストリアセテート、ビスマストリプロピオネート、ビスマストリヘプタノエート、ビスマストリオクタノエート、ビスマストリ2-エチルヘキサノエート、ビスマストリネオデカネノエート、ビスマストリバーサテート、ビスマストリラウレート、ビスマストリオレート、およびビスマストリステアレートからなる群から選択される少なくとも1種であることが好ましい。また、本発明の他の態様によれば、上記のルーバーシートと、該ルーバーシートの映像光出射側に、アンチグレア層、反射防止層、帯電防止層、ハードコート層、および防汚層からなる群から選択される少なくとも1種の機能層とを備えてなる、光学シートが提供される。また、本発明の他の態様によれば、上記の光学シートと、表示部とを備えてなる、画像表示装置が提供される。本発明によれば、光照射によって光透過部中に異物が発生しない、耐光性を向上させたルーバーシートを提供することができる。また、光学シートに、このような耐光性を向上させたルーバーシートを用いることで、透明樹脂層や粘着層を減らし、コスト低減や製造工程の簡略化を図ることができる。ルーバーシート本発明によるルーバーシートは、表面に複数の溝が並設された光透過部と、光透過部の溝内に形成された光吸収部とを備えてなるものである。ルーバーシートは基材をさらに備えてもよく、光透過部は基材上に形成されたものであってもよい。本発明によるルーバーシートは、光透過部の映像光射出側に、紫外線吸収層を含まないものであることが好ましい。本発明によるルーバーシートは、紫外線吸収層を除いても、十分な耐光性を有するものであり、かつ紫外線吸収層を除くことで、コスト低減や製造工程の簡略化を図ることができるからである。例えば、図1に示されるルーバーシート3は、基材1と、基材1上に形成され、かつ表面に複数の溝が並設された光透過部2と、光透過部の溝内に形成された光吸収部4とを備えてなる。光吸収部4は、光透過部2の屈折率と同じかまたは小さい屈折率を有する。光透過部2と光吸収部4との屈折率が上記のような関係となることにより、所定条件で光透過部2に入射した光源からの映像光を光吸収部4と光透過部2との境界面で適切に反射させ、観測者に明るい映像を提供することができる。また、観測者側からの外光の一部を吸収するため、コントラストも向上する。また、光透過部2と光吸収部4との境界面で反射せずに、光吸収部4の内側に入射した迷光が、光吸収部4中の光吸収材によって吸収される。また、所定角度で入射した観測者側からの外光を適切に吸収することができるため、コントラストを向上させることもできる。なお、光吸収部4が、光透過部2の屈折率よりも大きいことを制限するものではない。また、ルーバーシートを2層重ね合わせてもよく、その場合、各ルーバーシートで異なった構造となるようにしてもよい。例えば、1層目のルーバーシートと2層目のルーバーシートとで、光吸収部の幅やピッチ、深さ、形状を変えたり、光吸収部の厚み方向の向きを変えたり、映像光に対する光吸収部のバイアス角度水平方向に対する光吸収部の傾斜角度を変えたりすることができる。また、光吸収部を形成する材料樹脂の種類や光吸収粒子の濃度を変えることもできる。例えば、1層目は効率良く外光をカットし、コントラストの向上を重視した設計とし、2層目は反射を利用した正面輝度向上効果を重視した設計とするような、各層で作用効果を変えることが好ましい。光透過部光透過部は、光透過部形成用組成物を硬化させて形成することができる。光透過部形成用組成物は、ビスマス化合物を触媒として重合された光硬化性プレポリマーと、アシルフォスフィンオキサイド系光重合開始剤とを含んでなるものである。光透過部形成用組成物は、光硬化性モノマーをさらに含んでもよく、光硬化性プレポリマーと光硬化性モノマーとを重合させて、光透過部形成用組成物を硬化させることができる。光硬化性プレポリマーと光硬化性モノマーとの重合には、光硬化性プレポリマーの重合反応と同様に、下記のビスマス化合物を触媒として用いることができる。本発明においては、光重合開始剤として、分子構造の大きさや光透過部中での膜内移動の少なさの観点から、アシルフォスフィンオキサイド系光重合開始剤が用いられる。アシルフォスフィンオキサイド系光重合開始剤は、光硬化性プレポリマーや光硬化性モノマーとの相性の観点から、モノアシルフォスフィンオキサイドおよび/またはビスアシルフォスフィンオキサイドを用いることが好ましい。モノアシルフォスフィンオキサイドとビスアシルフォスフィンオキサイドは、それぞれ単独で用いてもよいし、併用してもよい。モノアシルフォスフィンオキサイドとビスアシルフォスフィンオキサイドを併用する場合、配合比率を変えることにより感光性を調節することができる。モノアシルフォスフィンオキサイドとしては、2,4,6-トリメチルベンゾイルジフェニルフォスフィンオキサイド、2,6-ジメトキシベンゾイルジフェニルフォスフィンオキサイド、2,6-ジクロロベンゾイルジフェニルフォスフィンオキサイド、2,4,6-トリメチルベンゾイルフェニルフォスフィン酸メチルエステル、2-メチルベンゾイルジフェニルフォスフィンオキサイド、およびピバロイルフェニルフォスフィン酸イソプロピルエステルが挙げられる。これらを、1種または2種以上併用して用いることもできる。本発明においては、市販品を使用することもでき、例えば、ルシアンTPOBASF株式会社製を好適に使用できる。ビスアシルフォスフィンオキサイドとしては、ビス-2,6-ジクロロベンゾイルフェニルフォスフィンオキサイド、ビス-2,6-ジクロロベンゾイル-2,5-ジメチルフェニルフォスフィンオキサイド、ビス-2,6-ジクロロベンゾイル-4-プロピルフェニルフォスフィンオキサイド、ビス-2,6-ジクロロベンゾイル-1-ナフチルフォスフィンオキサイド、ビス-2,6-ジメトキシベンゾイルフェニルフォスフィンオキサイド、ビス-2,6-ジメトキシベンゾイル-2,4,4-トリメチルペンチルフォスフィンオキサイド、ビス-2,6-ジメトキシベンゾイル-2,5-ジメチルフェニルフォスフィンオキサイド、ビス-2,4,6-トリメチルベンゾイルフェニルフォスフィンオキサイド、および2,5,6-トリメチルベンゾイル-2,4,4-トリメチルペンチルフォスフィンオキサイドが挙げられる。これらを、1種または2種以上併用して用いることもできる。本発明においては、市販品を使用することもでき、例えば、イルガキュア819BASF株式会社製を好適に使用できる。光硬化性プレポリマーは、光透過部の屈折率や硬度の調整の観点から、ウレタンアクリレート系オリゴマーであることが好ましい。ウレタンアクリレート系オリゴマーは、ビスマス化合物を触媒として、ポリイソシアネート系化合物とポリオール系化合物とが重合してなるものであるのがよい。さらに、下記の光硬化性モノマーを加えて、重合させてもよい。ポリイソシアネート系化合物は、従来公知のポリイソシアネート系化合物を用いることができ、特に限定されるものではない。例えば、トリレンジイソシアネート、ジフェニルメタンジイソシアネート、水添化ジフェニルメタンジイソシアネート、ポリフェニルメタンポリイソシアネート、変性ジフェニルメタンジイソシアネート、水添化キシリレンジイソシアネート、キシリレンジイソシアネート、ヘキサメチレンジイソシアネート、トリメチルヘキサメチレンジイソシアネート、テトラメチルキシリレンジイソシアネート、イソホロンジイソシアネート、ノルボルネンジイソシアネート、1,3-ビスイソシアナトメチルシクロヘキサン、フェニレンジイソシアネート、リジンジイソシアネート、リジントリイソシアネート、ナフタレンジイソシアネート等のポリイソシアネート、ならびにこれらポリイソシアネートの3量体化合物または4以上の多量体化合物、ビューレット型ポリイソシアネート、および水分散型ポリイソシアネートが挙げられる。これらを、1種または2種以上併用して用いることもできる。特に、イソホロンジイソシアネートやキシリレンジイソシアネートを併用してもよい。ポリオール系化合物は、従来公知のポリオール系化合物を用いることができ、特に限定されるものではない。例えば、ポリオール系化合物としては、エチレングリコール、ジエチレングリコール、トリエチレングリコール、テトラエチレングリコール、ポリエチレングリコール、プロピレングリコール、ジプロピレングリコール、ポリプロピレングリコール、ブチレングリコール、ポリブチレングリコール、1,6-ヘキサンジオール、ネオペンチルグリコール、シクロヘキサンジメタノール、水素添加ビスフェノールA、ポリカプロラクトン、トリメチロールエタン、トリメチロールプロパン、ポリトリメチロールプロパン、ペンタエリスリトール、ポリペンタエリスリトール、ソルビトール、マンニトール、グリセリン、ポリグリセリン、ポリテトラメチレングリコール等の多価アルコールや、ポリエチレンオキサイド、ポリプロピレンオキサイド、エチレンオキサイド/プロピレンオキサイドのブロック又はランダム共重合の少なくとも1種の構造を有するポリエーテルポリオール、該多価アルコール又はポリエーテルポリオールと無水マレイン酸、マレイン酸、フマール酸、無水イタコン酸、イタコン酸、アジピン酸、イソフタル酸等の多塩基酸との縮合物であるポリエステルポリオール、カプロラクトン変性ポリテトラメチレンポリオール等のカプロラクトン変性ポリオール、ポリオレフィン系ポリオール、水添ポリブタジエンポリオール等のポリブタジエン系ポリオール、ポリカーボネート系ポリオール等が挙げられる。さらに、2,2-ビスヒドロキシメチル酪酸、酒石酸、2,4-ジヒドロキシ安息香酸、3,5-ジヒドロキシ安息香酸、2,2-ビスヒドロキシメチルプロピオン酸、2,2-ビスヒドロキシエチルプロピオン酸、2,2-ビスヒドロキシプロピルプロピオン酸、ジヒドロキシメチル酢酸、ビス4-ヒドロキシフェニル酢酸、4,4-ビス4-ヒドロキシフェニルペンタン酸、ホモゲンチジン酸等のカルボキシル基含有ポリオールや、1,4-ブタンジオールスルホン酸ナトリウム等のスルホン酸基又はスルホン酸塩基含有ポリオール等も挙げられる。これらを、1種または2種以上併用して用いることもできる。光硬化性モノマーは、光硬化性プレポリマー、特にウレタンアクリレート系オリゴマーとの反応性との観点から、ヒドロキシ基含有アクリレート系化合物であることが好ましい。ヒドロキシ基含有アクリレート系化合物は、従来公知のヒドロキシ基含有アクリレート系化合物を用いることができ、特に限定されるものではない。例えば、2-ヒドロキシエチルアクリレート、2-ヒドロキシプロピルアクリレート、2-ヒドロキシブチルアクリレート、4-ヒドロキシブチルアクリレート、2-ヒドロキシエチルアクリロイルホスフェート、2-アクリロイロキシエチル-2-ヒドロキシプロピルフタレート、グリセリンジアクリレート、2-ヒドロキシ-3-アクリロイロキシプロピルアクリレート、ペンタエリスリトールトリアクリレート、ジペンタエリスリトールペンタアクリレート、カプロラクトン変性2-ヒドロキシエチルアクリレート、シクロヘキサンジメタノールモノアクリレート、およびフェノキシエチルアクリレート等が挙げられる。これらを、1種または2種以上併用して用いることもできる。ビスマス化合物は、触媒としての反応効率の良さや副生成物の少なさ、環境毒性の低さの観点から、有機カルボン酸ビスマスであることが好ましい。有機カルボン酸ビスマスとしては、ビスマストリアセテート、ビスマストリプロピオネート、ビスマストリヘプタノエート、ビスマストリオクタノエート、ビスマストリ2-エチルヘキサノエート、ビスマストリネオデカネノエート、ビスマストリバーサテート、ビスマストリラウレート、ビスマストリオレート、およびビスマストリステアレート等が挙げられる。これらの中でも、ビスマストリ2-エチルヘキサノエートおよびビスマストリネオデカネノエートが好ましい。これらのビスマス化合物は、従来公知の方法により合成できる。例えば、酸化ビスマスと相当するカルボン酸を溶媒の存在下または不存在下で反応されることにより得ることができる。なお、本発明はいかなる理論にも拘束されるものではないが、光照射による光透過部中の異物発生のメカニズムとしては、およそ以下のようなものではないかと推察される。もっとも、本発明が以下の説明によって限定されることがあってはならないことは言うまでもない。光透過部形成用組成物を用いて光透過部を形成する場合、光透過部中に、光硬化性プレポリマーの重合に用いられた微量のビスマス化合物と、光重合開始剤および/または光重合開始剤由来残渣分解物とが存在する。本発明者らは、光重合開始剤としてアルキルフェノン系光重合開始剤を用いると、光照射によって光透過部中に黒色の異物黒点、黒色の凝集物が発生することを知見した。この黒色の異物をエネルギー分散型X線分析EDXにより分析したところ、ビスマス由来のものであることを知見した。一方、光重合開始剤としてアシルフォスフィンオキサイド系光重合開始剤を用いると、光照射を行っても、光透過部中に黒色の異物が発生しないという驚くべき結果を知見した。したがって、光透過部に光紫外線が照射されると、ビスマス化合物と、アルキルフェノン系光重合開始剤および/または光重合開始剤由来残渣とが反応して、ビスマス由来の黒色の異物が発生するが、アシルフォスフィンオキサイド系光重合開始剤を用いると、ビスマス化合物と反応しないのではないかと考えられる。これは、アシルフォスフィンオキサイド系光重合開始剤およびアシルフォスフィンオキサイド系光重合開始剤由来残渣分解物の分子構造が大きいために、光透過部内の移動が制限され、ビスマス化合物との反応が抑制されると推察される。そこで、本発明においては、光重合開始剤としてアルキルフェノン系光重合開始剤に変えてアシルフォスフィンオキサイド系光重合開始剤を用いて光透過部を形成することで、光照射による光透過部中の異物発生を抑制できた。光吸収部光吸収部は、光吸収部形成用組成物を硬化させて形成することができる。光吸収部形成用組成物は、電離放射線硬化性樹脂組成物と光吸収粒子とを含むものであるのがよい。電離放射線硬化性樹脂組成物としては、従来公知の視認性向上シートや視野角向上シート等に用いられる電離放射線硬化性樹脂組成物を用いることができる。例えば、アクリレート系の官能基を有するものを好適に使用することができる。例えば、比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物のアクリレート等のオリゴマー又はプレポリマーを挙げることができる。なお、視認性向上シートの光透過部を構成する材料にもよるが、これらの樹脂のなかなら光透過部を構成する材料よりも屈折率の小さい樹脂を選択するのがよい。また、上記樹脂組成物中には、反応性希釈剤を添加してもよく、このような反応性希釈剤としては、エチルアクリレート、エチルヘキシルアクリレート、スチレン、メチルスチレン、N-ビニルピロリドン等の単官能モノマー並びに多官能モノマーを使用してもよい。例えば、リメチロールプロパントリアクリレート、ヘキサンジオールアクリレート、トリプロピレングリコールジアクリレート、ジエチレングリコールジアクリレート、ペンタエリスリトールトリアクリレート、ジペンタエリスリトールヘキサアクリレート、1,6-ヘキサンジオールジアクリレート、およびネオペンチルグリコールジアクリレート等が挙げられる。これらを、1種または2種以上併用して用いることもできる。電離放射線硬化性樹脂組成物を紫外線硬化性樹脂組成物とするには、組成物中に光重合開始剤としてアセトフェノン類、ベンゾフェノン類、ミヒラーベンゾイルベンゾエート、α-アミロキシムエステル、テトラメチルチュウラムモノサルファイド、チオキサントン類や、光増感剤としてn-ブチルアミン、トリエチルアミン、ポリ-n-ブチルホソフィン等を混合して用いることができる。特に、オリゴマーとしてウレタンアクリレート、モノマーとしてジペンタエリスリトールヘキサメタアクリレート等を混合するのが好ましい。光吸収粒子としては、映像光の特性に合わせて特定の波長を選択的に吸収できるものを使用することが好ましい。光吸収粒子としては、例えば、樹脂ビーズやガラスビーズに、カーボンブラック、グラファイト、繊維状炭素、黒色酸化鉄等の金属塩、染料、および顔料等の着色剤を練り込んだものやコーティングしたものを使用することができる。着色剤の練り込み易さの観点からは、樹脂ビーズを用いることが好ましい。樹脂ビーズとしては、メラミンビーズ、アクリルビーズ、アクリル-スチレンビーズ、ポリカーボネートビーズ、ポリエチレンビーズ、ポリスチレンビーズ、塩ビビーズ等を好適に使用することができる。また、ウレタン架橋微粒子やシリコン系ビーズも好適に使用できる。これらの樹脂ビーズは、上記した電離放射線硬化性樹脂組成物の屈折率差が0.1程度のものを用いることが好ましい。また、着色剤を練り込む前の樹脂としては、透明な樹脂でも使用できるが、顔料または染料等で着色された樹脂を用いることが好ましいく、映像光の特性に合わせて特定の波長を選択的に吸収するものであってよいが、好ましくは黒色に着色された樹脂ビーズが用いられる。着色剤としては、上記したもののなかでもカーボンブラックが好適に使用できる。樹脂ビーズへのカーボンブラックの練り込み量は、樹脂ビーズ1質量部に対してカーボンブラックを0.1~0.7質量部程度であり、好ましくは0.15~0.5質量部、より好ましくは0.2~0.35質量部である。カーボンブラックの練り込み量が0.7質量部よりも多いと樹脂ビーズが割れやすくなる場合があり、一方、0.1質量部よりも少ないと、所望の黒色性を有する光吸収粒子を得られない場合がある。また、カーボンブラックは、平均粒子径が10~500nmのものを好適に使用することができる。例えば、ファーネスブラック、アセチレンブラック、チャンネルブラック、サーマルブラック、カーボンナノチューブ、カーボンファイバー等が使用できる。また、市販のものを使用することもでき、例えば、HCFシリーズ、MCFシリーズ、RCFシリーズ、LFFシリーズ以上、三菱化学株式会社製、バルカンシリーズキャボット社製、ケッチェンシリーズライオン株式会社製を好適に使用することができる。なお、ここでの平均粒子径とは、カーボンブラック粒子を電子顕微鏡で観察して求めた算術平均径を意味する。光吸収粒子の添加量は、光吸収部形成用組成物の全質量に対して15~35の範囲とすることが好ましい。光吸収粒子の添加量が、上記範囲程度であれば、よりコントラストに優れるルーバーシートを実現することができる。電離放射線硬化性樹脂組成物への光吸収粒子の分散性を向上させるために、光吸収粒子を表面処理しておくこともできる。表面処理としては、従来公知のシリカコーティングによる親水処理や、プラズマ等による表面改質が挙げられる。ルーバーシートの製造方法本発明によるルーバーシートの製造方法は、光透過部を形成する工程と、光吸収部を形成する工程とを含んでなるものである。以下、本発明によるルーバーシートの製造方法の各工程を詳細に説明する。光透過部の形成工程光透過部の形成工程は、ビスマス化合物を触媒として重合された光硬化性プレポリマーと、光重合開始剤とを含んでなる光透過部形成用組成物を硬化させて、表面に複数の溝が並設された光透過部を形成する工程である。光透過部は、従来公知の方法により形成することができ、上記の光透過部形成用組成物を硬化させて形成する限り、形成方法は特に限定されるものではない。例えば、上記で説明した光透過部形成用組成物を成形型内に供給して光紫外線を照射して硬化させる、いわゆるUV法によって、光透過部を形成することができる。本発明においては、量産性に優れるUV法が好適に使用できる。UV法によれば、金型ロールを用いて、光透過部を連続的に製造することができる。具体的には、例えば、図2に示されるように、所定ピッチで光透過部2の形に対応した形の溝を有する金型ロール10と、ニップロール11との間に基材1を送り込む。図2中の矢印は、基材1を送り込む方向を表したものである。基材1の送り込みに合わせて、金型ロール10と基材1との間に供給部12から光透過部形成用組成物13の液滴を供給し続ける。供給部12から基材1上に光透過部形成用組成物13を供給するとき、金型ロール10と基材1との間に、光透過部形成用組成物13が溜まった組成物溜まり14が形成されるようにする。この組成物溜まり14を形成することによって、光透過部形成用組成物13が基材1の幅方向に広がる。上記のようにして金型ロール10と基材1との間に供給された光透過部形成用組成物13は、金型ロール10とニップロール11との間の押圧力により、基材1と金型10との間に充填される。その後、紫外線照射装置15によって光透過部形成用組成物13に紫外線を照射し、光透過部形成用組成物13を硬化させて、光透過部2を形成する。光透過部2を形成した後、剥離ロール16を介して、金型ロール10から光透過部2を引き剥がす。上記のようにして、図3に示されるように、基材1上に、層厚方向断面において複数の溝2aが並設された光透過部2を形成することができる。図3に示される溝2aは基材1側に向けて先細る略台形状となっている。溝2aは、略台形状に限られず、例えば、略V字状または略矩形状に形成されていてもよい。溝2aは基材1の長手方向に沿って延在している。基材1は、光透過部2を形成するためのベースとなる層である。基材1としては、透明樹脂フィルム、透明樹脂板、透明樹脂シートや透明ガラスを用いることができる。透明樹脂フィルムとしては、トリアセテートセルロースTACフィルム、ポリエチレンテレフタレートPET等のポリエステル系フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、メタアクリルロニトリルフィルム等を好適に使用できるが、これらの中でも、ポリエステル系フィルムが好ましく用いられる。ポリエステル系フィルムとしては、ポリエチレンテレフタレートの他、ポリブチレンテレフタレート、ポリナフタレンテレフタレート、ポリトリメチレンテレフタレート等が挙げられる。光吸収部の形成工程光吸収部の形成工程は、光透過部の溝内に光吸収部形成用組成物を供給し、光吸収部形成用組成物を硬化させて、光吸収部を形成する工程である。光透過部の溝内への光吸収部形成用組成物の供給方法は、従来公知の方法を用いることができ、供給方法は特に限定されるものではない。例えば、光吸収部形成用組成物の供給装置としては、ダイコーター、バーコーター、ロールコーター、およびナイフコーター等が挙げられる。光透過部の溝内に供給された光吸収部形成用組成物の硬化方法は、従来公知の方法を用いることができ、硬化方法は特に限定されるものではない。例えば、硬化方法としては、電子線又は紫外線の照射によって硬化することができる。電子線硬化の場合には、コックロフトワルトン型、バンデグラフ型、共振変圧型、絶縁コア変圧器型、直線型、ダイナミトロン型、および高周波型等の各種電子線加速機から放出される50~1000keV、好ましくは100~300keVのエネルギーを有する電子線等が使用される。紫外線硬化の場合には超高圧水銀灯、高圧水銀灯、低圧水銀灯、カーボンアーク、キセノンアーク、およびメタルハライドランプ等の光源から発せられる紫外線等が利用できる。光学シート本発明による光学シートは、本発明によるルーバーシートと、ルーバーシートの映像光出射側に、アンチグレア層、反射防止層、帯電防止層、ハードコート層、および防汚層からなる群から選択される少なくとも1種の機能層とを備えてなるものである。特に、ルーバーシートの映像光出射側に、反射防止層を備えてなることが好ましい。これらの各機能層の積層順や積層数は、用途に応じて適宜決定することができる。これらの各機能層は、従来公知の方法によって形成することができる。また、光学シートは、表示装置の表示部上に配置するために、粘着層をさらに備えてもよい。本発明による光学シートは、ルーバーシートの映像光出射側に、紫外線吸収層を含まないものであることが好ましい。本発明による光学シートは、紫外線吸収層を除いても、十分な耐光性を有するものであり、かつ紫外線吸収層を除くことで、コスト低減や製造工程の簡略化を図ることができるからである。例えば、図4に示される光学シート7は、映像光出射側から、反射防止層5と、基材1、光透過部2、および光吸収部4からなるルーバーシート3と、粘着層6とを備えてなる。画像表示装置本発明による画像表示装置は、本発明による光学シートと、表示部とを備えてなるものである。画像表示装置の表示部としては、例えば、プラズマディスプレイ、液晶ディスプレイ、有機ELディスプレイ、電界放出ディスプレイFED、表面伝導型電子放出素子ディスプレイSED、およびプロジェクションテレビ等が挙げられる。例えば、図5に示される画像表示装置9は、光学シート7と、表示部8とを備えてなるものであり、光学シート7は、映像光出射側から、反射防止層5と、基材1、光透過部2、および光吸収部4からなるルーバーシート3と、粘着層6とを備えてなる。以下に、実施例と比較例を挙げて本発明をさらに詳細に説明するが、本発明は以下の実施例の内容に限定して解釈されるものではない。実施例1光透過部形成用組成物の調製ビスフェノールA―エチレンオキシド2モル付加物41質量部、イソホロンジイソシアネート14.0質量部を、およびウレタン化触媒としてビスマストリ2-エチルヘキサノエート2-エチルヘキサン酸50溶液0.02質量部を加え、80°Cで5時間反応させ、その後、2-ヒドロキシエチルアクリレート5質量部を加え、80°Cで5時間反応させて得られたウレタンアクリレート系オリゴマーを、光硬化性プレポリマーとして用いた。このウレタンアクリレート系オリゴマー32、0質量部と、光硬化性モノマーとして、フェノキシエチルアクリレート分子量19210.0質量部、およびビスフェノールAのEO4モル付加物のジアクリレート分子量51230.0質量と、金型離型剤として、テトラデカノール-エチレンオキシド10モル付加物のリン酸エステルモノエステル/ジエステル=モル比1/10.03質量部と、テアリルアミンエチレンオキシド15モル付加物0.02質量部、光重合開始剤として、2,4,6-トリメチルベンゾイルジフェニルフォスフィンオキサイド商品名:ルシリンTPO、BASF株式会社製3質量部を混合し、均一化して光透過部形成用組成物を得た。光吸収部形成用組成物の調製光硬化性プレポリマーとして、エポキシアクリレートオリゴマー20.0質量部と、反応性希釈モノマーとして、2-フェノキシエチル=アクリラート20.0質量部、α-アクリロイル-ω-フェノキシポリオキシエチレン20.0質量部、および2-{2-[2-アクリロイルオキシメチルエトキシ]メチルエトキシ}メチルエチル=アクリラート13.0質量部と、光吸収粒子として、平均粒径4.0μmのカーボンブラックを25含有したアクリル架橋微粒子ガンツ化成株式会社製20.0質量部と、光重合開始剤として、1-ヒドロキシシクロヘキシルフェニルケトン商品名:イルガキュア184、BASF株式会社製7質量部と、を混合し、均一化して光吸収部形成用組成物を得た。ルーバーシートの作製上記で調製した光透過部形成用組成物をポリエチレンテレフタレート基材東洋紡績株式会社、A4300、100μm上に供給し、光透過部形成用組成物を硬化させて、表面に複数の溝が並設された光透過部を形成した。次いで、光透過部を基材毎移動させながら、ダイコーターのダイヘッドから、上記で得られた光吸収部形成用組成物が光透過部の幅方向において均一に供給されるように、光透過部の表面に連続的に供給した、その後、掻取部材を用いて、光透過部の表面上の余分な光吸収部形成用組成物を掻き取った。光透過部の溝に光吸収部形成用組成物を充填した後、光吸収部形成用組成物に紫外線を照射して、光吸収部形成用組成物を硬化させることにより光吸収部を形成し、光透過部と光吸収部とを備える実施例1のルーバーシートを作製した。実施例2光透過部形成用組成物の調製ビスフェノールA―エチレンオキシド2モル付加物41質量部、イソホロンジイソシアネート14.0質量部を、およびウレタン化触媒としてビスマストリ2-エチルヘキサノエート2-エチルヘキサン酸50溶液0.02質量部を加え、80°Cで5時間反応させ、その後、2-ヒドロキシエチルアクリレート5質量部を加え、80°Cで5時間反応させて得られたウレタンアクリレート系オリゴマーを、光硬化性プレポリマーとして用いた。このウレタンアクリレート系オリゴマー32、0質量部と、光硬化性モノマーとして、フェノキシエチルアクリレート分子量19210.0質量部、およびビスフェノールAのEO4モル付加物のジアクリレート分子量51230.0質量と、金型離型剤として、テトラデカノール-エチレンオキシド10モル付加物のリン酸エステルモノエステル/ジエステル=モル比1/10.03質量部と、テアリルアミンエチレンオキシド15モル付加物0.02質量部、光重合開始剤として、ビス-2,4,6-トリメチルベンゾイルフェニルフォスフィンオキサイド商品名:イルガキュア819、BASF株式会社製3質量部を混合し、均一化して光透過部形成用組成物を得た。ルーバーシートの作製上記で調製した光透過部形成用組成物を用いた以外は、実施例1と同様にして、実施例2のルーバーシートを作製した。比較例1光透過部形成用組成物の調製ビスフェノールA―エチレンオキシド2モル付加物41質量部、イソホロンジイソシアネート14.0質量部を、およびウレタン化触媒としてビスマストリ2-エチルヘキサノエート2-エチルヘキサン酸50溶液0.02質量部を加え、80°Cで5時間反応させ、その後、2-ヒドロキシエチルアクリレート5質量部を加え、80°Cで5時間反応させて得られたウレタンアクリレート系オリゴマーを、光硬化性プレポリマーとして用いた。このウレタンアクリレート系オリゴマー32、0質量部と、光硬化性モノマーとして、フェノキシエチルアクリレート分子量19210.0質量部、およびビスフェノールAのEO4モル付加物のジアクリレート分子量51230.0質量と、金型離型剤として、テトラデカノール-エチレンオキシド10モル付加物のリン酸エステルモノエステル/ジエステル=モル比1/10.03質量部と、テアリルアミンエチレンオキシド15モル付加物0.02質量部、光重合開始剤として、1-ヒドロキシシクロヘキシルフェニルケトン商品名:イルガキュア184、BASF株式会社製3質量部を混合し、均一化して光透過部形成用組成物を得た。ルーバーシートの作製上記で調製した光透過部形成用組成物を用いた以外は、実施例1と同様にして、比較例1のルーバーシートを作製した。耐光性試験上記のようにして作製された実施例および比較例のルーバーシートを、下記の条件で紫外線を照射し、光透過部中に異物が発生したか否かを顕微鏡により観察した。試験条件光源:キセノンアークランプスガ試験機株式会社製、商品名:SX75放射照度:60W/m2300~400nm照射時間:120時間照射温度:63度湿度:50上記の耐光性試験の評価基準は以下のとおりである。評価結果を表1に示す。併せて、ルーバーシートの耐光性試験後の顕微鏡写真を図6実施例1および図7比較例1に示す。評価基準○:光透過部中に異物が発生しなかった。×:光透過部中に黒色の異物が発生した。上記の結果から、光重合開始剤としてアルキルフェノン系光重合開始剤に変えてアシルフォスフィンオキサイド系光重合開始剤を用いて光透過部を形成することで、光照射による光透過部中の異物発生を抑えることができた。"